(57)【要約】【解決手段】本発明は、コアと１層以上のカバー層とを有するゴルフボールの製造方法であって、上記カバー層は溶融したカバー樹脂材料を射出することにより形成されるものであり、上記カバー層のうち少なくとも１層のカバー樹脂材料として、（Ａ）熱可塑性ポリウレタン、（Ｂ）ポリイソシアネート化合物及び（Ｃ）熱可塑性ポリウレタン以外の熱可塑性エラストマーを含有し、これらの組成比が、質量比で（Ａ）：（Ｂ）：（Ｃ）＝１００：２〜５０：０〜５０である単一樹脂配合物を用い、上記カバー樹脂材料中に、上記（Ｂ）成分中のイソシアネート基の総数のうち１０〜９９％が未反応状態で残存した状態で、上記カバー樹脂材料を射出することを特徴とするゴルフボールの製造方法を提供する。【効果】本発明は、生産性、量産性が高く、生産されたゴルフボールは、反発性が高く、耐擦過傷性に優れている。【選択図】なし【特許請求の範囲】
【請求項１】
コアと１層以上のカバー層とを有するゴルフボールの製造方法であって、上記カバー層は溶融したカバー樹脂材料を射出することにより形成されるものであり、上記カバー層のうち少なくとも１層のカバー樹脂材料として、（Ａ）熱可塑性ポリウレタン、（Ｂ）ポリイソシアネート化合物及び（Ｃ）熱可塑性ポリウレタン以外の熱可塑性エラストマーを含有し、これらの組成比が、質量比で（Ａ）：（Ｂ）：（Ｃ）＝１００：２〜５０：０〜５０である単一樹脂配合物を用い、上記カバー樹脂材料中に、上記（Ｂ）成分中のイソシアネート基の総数のうち１０〜９９％が未反応状態で残存した状態で、上記カバー樹脂材料を射出することを特徴とするゴルフボールの製造方法。
【請求項２】
上記カバー樹脂材料を射出成形機により射出する際、該カバー樹脂材料の供給部から射出成形機の内部に亘って、不活性ガス又は低露点エアーを充填することにより、上記（Ｂ）成分中のイソシアネート基の未反応状態を保つようにした請求項１記載のゴルフボールの製造方法。
【請求項３】
上記カバー樹脂材料の各成分の組成比が、質量比で（Ａ）：（Ｂ）：（Ｃ）＝１００：２〜３０：８〜５０である請求項１又は２記載のゴルフボールの製造方法。
【請求項４】
上記カバー樹脂配合物の２１０℃におけるメルトマスフローレート（ＭＦＲ）値が５ｇ／１０ｍｉｎ以上である請求項１、２又は３記載のゴルフボールの製造方法。
【請求項５】
上記カバー樹脂材料にリサイクル樹脂材料を含有させた請求項１〜４のいずれか１項記載のゴルフボールの製造方法。
【請求項６】
上記カバー層を成形したゴルフボールを、１５０℃以下の温度環境及び／又は高湿度環境の下、所定時間にて後処理する請求項１〜５のいずれか１項記載のゴルフボールの製造方法。
【請求項７】
上記の処理環境が、下記の（ｉ）〜（ｉｖ）のうち１つから選ばれる請求項６記載のゴルフボールの製造方法。
（ｉ）１２０℃以下の熱源下、
（ｉｉ）８０℃以下相対湿度５０％以上の恒温恒湿槽内、
（ｉｉｉ）８０℃以下の温水中、及び
（ｉｖ）２５℃以下の水中
【請求項８】
上記の処理時間が５時間を超えないものである請求項７記載のゴルフボールの製造方法。
【発明の詳細な説明】
【技術分野】
【０００１】
本発明は、特定の熱可塑性ポリウレタン材料をカバー材料として用い、コアの周囲に射出してゴルフボールを製造する製造方法に関し、更に詳述すると、反発性が高く、スピン性能に優れ、しかも耐擦過傷性に優れると共に、流動性、生産性に優れたゴルフボールを得ることができる製造方法に関する。
【背景技術】
【０００２】
近年、ゴルフボールのカバー材料としてポリウレタン材料を用いることが注目されている。ポリウレタン材料は成形物の成形方法の観点から、熱硬化性ポリウレタン材料と熱可塑性ポリウレタン材料に大きく分けられている。前者の熱硬化性ポリウレタン材料の成形物はイソシアネート末端基を持つウレタンプレポリマーと、ポリオール、ポリアミンといった硬化剤の液状原料とを加熱混合し、これを直接金型に流し込み加熱してウレタン硬化反応を生じさせることで得ることができる。
【０００３】
上記のような熱硬化性ポリウレタン材料を用いたゴルフボールの提案は数多くなされており、例えば、特許文献１：米国特許第５３３４６７３号明細書、特許文献２：同６１１７０２４号明細書、特許文献３：同６１９０２６８号明細書などに記載されている。熱硬化性ポリウレタン材料の成形方法については、例えば特許文献４：米国特許５００６２９７号明細書、特許文献５：同５７３３４２８号明細書、特許文献６：同５８８８４３７号明細書、特許文献７：同５８９７８８４号明細書、特許文献８：同５９４７８４３号明細書などに記載されている。
【０００４】
熱硬化性ポリウレタン材料の成形物は、加熱による可塑性がないために、原料および成形品のリサイクルを行うことはできない。また、熱硬化性ポリウレタン材料の成形物は、加熱硬化工程および冷却工程が長時間であること、原料の加熱反応性が高く不安定なため、成形時間のコントロールが非常に困難であることから、ゴルフボールカバーのような特殊な成形物（芯材の周囲に被覆する成形物）に適用した場合の生産性は効率的ではないとされる。
【０００５】
一方、後者の熱可塑性ポリウレタン材料の成形物は、直接原料を反応させて成形物を得るのではなく、前述の熱硬化性ポリウレタン材料とはやや異なった原料と製造法を用いることで合成された線状ポリウレタン材料が成形に用いられる。このようなポリウレタン材料は熱可塑性があり、熱可塑化したポリウレタン材料は冷却することで固まる性質を持つ。よって、このようなポリウレタン材料は射出成形機を用いた成形が可能である。熱可塑性ポリウレタン材料の射出成形は成形時間が熱硬化性ポリウレタン材料の成形時間に比べて非常に短く、また精密成形に適しているので、ゴルフボールカバーの成形法として最適である。また、熱可塑性ポリウレタン材料はリサイクルが可能であり地球環境にも優しい。特許文献９：米国特許３３９５１０９号明細書、特許文献１０：同４２４８４３２号明細書、特許文献１１：同４４４２２８２号明細書などでは、熱可塑性ポリウレタン材料を用いたゴルフボールの提案がなされている。
【０００６】
しかしながら、従来の熱可塑性ポリウレタン材料を用いたゴルフボールカバーは、打感、コントロール性、反発性、アイアン打撃時の耐擦過傷性の全てを満足するものではなかった。
【０００７】
これに対し、特許文献１２：特開平９−２７１５３８号公報には反発性の高い熱可塑性ポリウレタン材料を用いたゴルフボールカバーが記載されている。しかし、このゴルフボールカバーも、アイアン打撃時の耐擦過傷性の点では十分でなかった。
【０００８】
また、特許文献１３：特開平１１−１７８９４９号公報には熱可塑性ポリウレタン材料とイソシアネート化合物との反応生成物を主成分とし、アイアン打撃時の耐擦過傷性が比較的良好なゴルフボールカバーが記載されている。このカバーでは、添加剤としてブロックジイソシアネート、イソシアネート二量体といったイソシアネート化合物が熱可塑性ポリウレタン材料に添加されている。添加方法としては押出機を用いた加熱溶融混合時や射出成形時に添加することで、成形時に反応させるようにしている。
【０００９】
しかし、上記特開平１１−１７８９４９号公報のカバーの成形においては、イソシアネート化合物の取り扱いが水分による失活のために難しく、安定した反応生成物を得ることが困難であった。また、吸湿に強いブロックイソシアネートは熱により解離した際のブロック剤の臭気が強く、カバーの成形には不向きであった。更に、イソシアネート化合物がパウダー状や溶液状である場合、熱可塑性ポリウレタン材料への添加量のコントロールが難しく、カバー物性のコントロールが困難であった。しかも、熱可塑性ポリウレタン材料とイソシアネート化合物との融点の差、溶融粘度の差から成形機内でのすべり現象が生じ、十分な混練ができないこともあった。上記公報記載の技術では、以上のことが原因でカバー材料における水分の影響や添加剤添加量のコントロールが不十分となり、その結果、耐擦過傷性の改良効果の点で十分に満足できるゴルフボールカバーを得ることはできなかった。
【００１０】
更に、上記特開平１１−１７８９４９号公報に記載されている好ましい熱可塑性ポリウレタン材料は脂肪族イソシアネートをベースとしたものであるが、この熱可塑性ポリウレタン材料はイソシアネートとの反応性が非常に大きく反応のコントロールが困難であるために、射出成形に用いる前にゲル化を生じやすく十分な可塑性を確保できないという問題や成形中にゲル化することがあるという問題、リサイクル樹脂がゲル化のために再生不能になることがあるという問題などを有していた。そして、これらの問題のため、上記公報に記載の技術を実用化することは困難であった。
【００１１】
一方、特許文献１４：特公昭５８−２０６３号公報（米国特許４３４７３３８号明細書）には、二個以上のイソシアネート基を持つ化合物をイソシアネート基と反応しない熱可塑性樹脂と混和し、得られた混和物を熱可塑性ポリウレタン材料に配合し、成形機に供して成形する熱硬化性ポリウレタン成形品の製造法が記載されている。しかし、上記公報記載の技術は、耐溶剤性と連続的な繰返し磨耗に対しての改良のみを目的としており、該公報には、上記成形材料をゴルフボールのカバー材料として使用することは示されていない。ゴルフボールのカバー材料としては、反発性、飛距離、スピン性、コントロール性、打感、耐擦過傷性、耐カット性、耐変色性といったゴルフボールに必要な種々の特性を満たす材料が要望されている。
【００１２】
また、特許文献１５：特開２００２−３３６３７８号公報には、熱可塑性ポリウレタン材料とイソシアネート混合物からなるカバー材を用いたゴルフボールが記載され、当該カバー材はリサイクル可能であり、かつ反発性が高く、しかも耐擦過傷性に優れた熱可塑性ポリウレタン材料である。このカバー材は、熱可塑性ポリウレタンの生産性の良さと熱硬化性ポリウレタン並みの物性発現の両立を達成せしめると同時にイソシアネート化合物の可塑化効果により熱可塑性ポリウレタン材料の流動性を向上させ、生産性も向上させることができるという点で優れた手法である。しかし、上記の手法では、イソシアネート混合物を成型機内に直接投入することによる焼け異物の発生や、ドライブレンドという手法を用いるために配合比率にばらつきがあり、均一性が良くなく、成形の不安定さを引き起こすという問題が生じると同時に、イソシアネート混合物中のイソシアネート化合物と、イソシアネートと実質的に反応しない熱可塑性樹脂との組成比が決まっているため、添加したいイソシアネート化合物の量及び熱可塑性樹脂の量、更には種類を自由に選択することは困難であった。
【００１３】
更に、特許文献１６：特開２００２−３３６３８０号公報には、高分子ポリオールとして平均分子量１５００以上のポリエーテルポリオールを含み反発弾性率４０％以上の熱可塑性ポリウレタン材料と、特定のイソシアネート混合物とを配合した材料をカバー材に用いたゴルフボールが記載されているが、上記特許文献１５における場合と同様、当該カバー材を成形機内に投入することによる焼け異物の発生や、成形の不安定さ、更には、イソシアネート化合物の添加量や種類の選択が制限されるなどの不都合があった。
【００１４】
【特許文献１】米国特許第５３３４６７３号明細書
【特許文献２】米国特許第６１１７０２４号明細書
【特許文献３】米国特許第６１９０２６８号明細書
【特許文献４】米国特許第５００６２９７号明細書
【特許文献５】米国特許第５７３３４２８号明細書
【特許文献６】米国特許第５８８８４３７号明細書
【特許文献７】米国特許第５８９７８８４号明細書
【特許文献８】米国特許第５９４７８４３号明細書
【特許文献９】米国特許第３３９５１０９号明細書
【特許文献１０】米国特許第４２４８４３２号明細書
【特許文献１１】米国特許第４４４２２８２号明細書
【特許文献１２】特開平９−２７１５３８号公報
【特許文献１３】特開平１１−１７８９４９号公報
【特許文献１４】特公昭５８−２０６３号公報
【特許文献１５】特開２００２−３３６３７８号公報
【特許文献１６】特開２００２−３３６３８０号公報
【発明の開示】
【発明が解決しようとする課題】
【００１５】
本発明は、上記事情に鑑みなされたもので、反発性が高く、しかも耐擦過傷性に優れ、かつ流動性、生産性に優れたゴルフボールを得ることができるゴルフボールの製造方法を提供することを目的とする。
【課題を解決するための手段】
【００１６】
本発明者らは、上記目的を達成するため鋭意検討を行った結果、射出成形法により、コアの周囲に１層以上のカバー層を成形してゴルフボールを製造する際、上記カバー樹脂材料として、（Ａ）熱可塑性ポリウレタン、（Ｂ）ポリイソシアネート化合物及び（Ｃ）熱可塑性ポリウレタン以外の熱可塑性エラストマーを質量比で（Ａ）：（Ｂ）：（Ｃ）＝１００：２〜５０：０〜５０で配合した樹脂混合物を主材として用い、上記（Ｂ）成分中のイソシアネート基の総数のうち１０〜９９％が未反応状態でカバー樹脂材料の射出成形を行うことにより、カバー樹脂材料の流動性が高く、イソシアネート混合物を成型機内に直接投入することによる樹脂焼け等の発生もなく、成形の環境も安定していることを見出した。また、上記の射出成形により得られたカバー成形物（カバー層）を外層に有するゴルフボールにおいては、反発性が高く、耐擦過傷性に優れていることを知見した。
【００１７】
従って、本発明は、下記のゴルフボールの製造方法を提供する。
〔１〕コアと１層以上のカバー層とを有するゴルフボールの製造方法であって、上記カバー層は溶融したカバー樹脂材料を射出することにより形成されるものであり、上記カバー層のうち少なくとも１層のカバー樹脂材料として、（Ａ）熱可塑性ポリウレタン、（Ｂ）ポリイソシアネート化合物及び（Ｃ）熱可塑性ポリウレタン以外の熱可塑性エラストマーを含有し、これらの組成比が、質量比で（Ａ）：（Ｂ）：（Ｃ）＝１００：２〜５０：０〜５０である単一樹脂配合物を用い、上記カバー樹脂材料中に、上記（Ｂ）成分中のイソシアネート基の総数のうち１０〜９９％が未反応状態で残存した状態で、上記カバー樹脂材料を射出することを特徴とするゴルフボールの製造方法。
〔２〕上記カバー樹脂材料を射出成形機により射出する際、該カバー樹脂材料の供給部から射出成形機の内部に亘って、不活性ガス又は低露点エアーを充填することにより、上記（Ｂ）成分中のイソシアネート基の未反応状態を保つようにした〔１〕記載のゴルフボールの製造方法。
〔３〕上記カバー樹脂材料の各成分の組成比が、質量比で（Ａ）：（Ｂ）：（Ｃ）＝１００：２〜３０：８〜５０である〔１〕又は〔２〕記載のゴルフボールの製造方法。
〔４〕上記カバー樹脂配合物の２１０℃におけるメルトマスフローレート（ＭＦＲ）値が５ｇ／１０ｍｉｎ以上である〔１〕、〔２〕又は〔３〕記載のゴルフボールの製造方法。
〔５〕上記カバー樹脂材料にリサイクル樹脂材料を含有させた〔１〕〜〔４〕のいずれか１項記載のゴルフボールの製造方法。
〔６〕上記カバー層を成形したゴルフボールを、１５０℃以下の温度環境及び／又は高湿度環境の下、所定時間にて後処理する〔１〕〜〔５〕のいずれか１項記載のゴルフボールの製造方法。
〔７〕上記の処理環境が、下記の（ｉ）〜（ｉｖ）のうち１つから選ばれる〔６〕記載のゴルフボールの製造方法。
（ｉ）１２０℃以下の熱源下、
（ｉｉ）８０℃以下相対湿度５０％以上の恒温恒湿槽内、
（ｉｉｉ）８０℃以下の温水中、及び
（ｉｖ）２５℃以下の水中
〔８〕上記の処理時間が５時間を超えないものである〔７〕記載のゴルフボールの製造方法。
【発明の効果】
【００１８】
本発明のゴルフボールの製造方法は、使用されるカバー樹脂材料の流動性が高く、ゴルフボールの生産性を高めたものであり、生産されたゴルフボールは、反発性が高く、スピン性能、耐擦過傷性に優れたものである。
【発明を実施するための最良の形態】
【００１９】
以下、本発明につき更に詳しく説明する。
本発明のゴルフボールの製造方法は、コアの周囲に溶融したカバー樹脂材料を射出することによりカバー層を成形し、コアと１層以上のカバー層とを有するゴルフボールを得るものである。本発明では、上記カバー樹脂材料として、（Ａ）熱可塑性ポリウレタン、（Ｂ）ポリイソシアネート化合物及び（Ｃ）熱可塑性ポリウレタン以外の熱可塑性エラストマーを含有し、これらの組成比が、質量比で（Ａ）：（Ｂ）：（Ｃ）＝１００：２〜５０：０〜５０である単一樹脂配合物を用いることを特徴とする。
【００２０】
上記カバー樹脂材料は、上記のとおり、熱可塑性ポリウレタンを主体としたものであり、（Ａ）熱可塑性ポリウレタン、（Ｂ）ポリイソシアネート化合物、または（Ｃ）熱可塑性ポリウレタン以外の熱可塑性エラストマーを含有するものである。
【００２１】
上記の（Ａ）成分と（Ｂ）成分とを合わせた合計重量については、特に制限はないが、カバー層全体の重量の６０％以上、より好ましくは、７０％以上である。本発明に用いられる（Ａ）成分、（Ｂ）成分及び（Ｃ）成分については、それぞれ以下に詳述する。
【００２２】
上記（Ａ）熱可塑性ポリウレタンについて述べると、その可塑性ポリウレタンの構造は、長鎖ポリオールである高分子ポリオール（ポリメリックグリコール）からなるソフトセグメントと、鎖延長剤およびポリイソシアネート化合物からなるハードセグメントとを含む。ここで、原料となる長鎖ポリオールとしては、従来から熱可塑性ポリウレタンに関する技術において使用されるものはいずれも使用でき、特に制限されるものではないが、例えば、ポリエステルポリオール、ポリエーテルポリオール、ポリカーボネートポリオール、ポリエステルポリカーボネートポリオール、ポリオレフィン系ポリオール、共役ジエン重合体系ポリオール、ひまし油系ポリオール、シリコーン系ポリオール、ビニル重合体系ポリオールなどを挙げることができる。これらの長鎖ポリオールは１種類のものを使用してもよいし、２種以上を併用してもよい。これらのうちでも、反発弾性率が高く低温特性に優れた熱可塑性ポリウレタンを合成できる点で、ポリエーテルポリオールが好ましい。
【００２３】
上記のポリエーテルポリオールとしては、例えば、環状エーテルを開環重合して得られるポリ（エチレングリコール）、ポリ（プロピレングリコール）、ポリ（テトラメチレングリコール）、ポリ（メチルテトラメチレングリコール）などを挙げることができる。ポリエーテルポリオールとしては１種類のものを使用してもよいし、２種以上を併用してもよい。これらのうちでも、ポリ（テトラメチレングリコール）および／またはポリ（メチルテトラメチレングリコール）が好ましい。
【００２４】
これらの長鎖ポリオールの数平均分子量としては１，５００〜５，０００の範囲内であることが好ましい。かかる数平均分子量を有する長鎖ポリオールを使用することにより、上記した反発性や生産性などの種々の特性に優れた熱可塑性ポリウレタン組成物からなるゴルフボールを確実に得ることができる。長鎖ポリオールの数平均分子量は、１，７００〜４，０００の範囲内であることがより好ましく、１，９００〜３，０００の範囲内であることが更に好ましい。
【００２５】
なお、上記の長鎖ポリオールの数平均分子量とは、ＪＩＳ  Ｋ−１５５７に準拠して測定した水酸基価に基づいて算出した数平均分子量である。
【００２６】
鎖延長剤としては、従来の熱可塑性ポリウレタンに関する技術において使用されるものを好適に用いることができ、例えば、イソシアネート基と反応し得る活性水素原子を分子中に２個以上有する分子量４００以下の低分子化合物であることが好ましい。鎖延長剤としては、１，４−ブチレングリコール、１，２−エチレングリコール、１，３−ブタンジオール、１，６−ヘキサンジオール、２，２−ジメチル−１，３−プロパンジオール等が挙げられるが、これらに限定されるものではない。鎖延長剤としては、これらのうちでも、炭素数２〜１２の脂肪族ジオールが好ましく、１，４−ブチレングリコールがより好ましい。
【００２７】
ポリイソシアネート化合物としては、従来の熱可塑性ポリウレタンに関する技術において使用されるものを好適に用いることができ、特に制限はない。具体的には、４，４’−ジフェニルメタンジイソシアネート、２，４−（又は）２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は２種以上を用いることができる。但し、イソシアネート種によっては射出成形中の架橋反応をコントロールすることが困難なものがある。本発明においては生産時の安定性と発現される物性とのバランスとの観点から、芳香族ジイソシアネートである４，４’−ジフェニルメタンジイソシアネートが最も好ましい。
【００２８】
上記（Ａ）成分の熱可塑性ポリウレタンとして最も好ましいものは、長鎖ポリオールとしてポリエーテルポリオール、鎖延長剤として脂肪族ジオール、ポリイソシアネート化合物として芳香族ジイソシアネートを用いて合成される熱可塑性ポリウレタンであって、上記ポリエーテルポリオールが数平均分子量１，９００以上のポリテトラメチレングリコール、上記鎖延長剤が１，４−ブチレングリコール、上記芳香族ジイソシアネートが４，４’−ジフェニルメタンジイソシアネートのものであるが、特にこれらに限られるものではない。
【００２９】
また、上記熱可塑性ポリウレタン形成反応における活性水素原子：イソシアネート基の配合比は、上記した反発性、スピン性能、耐擦過傷性および生産性などの種々の特性がより優れたゴルフボールを得ることができるよう、好ましい範囲にて調整することができる。具体的には、上記の長鎖ポリオール、ポリイソシアネート化合物および鎖延長剤とを反応させて熱可塑性ポリウレタンを製造するに当たり、長鎖ポリオールと鎖延長剤とが有する活性水素原子１モルに対して、ポリイソシアネート化合物に含まれるイソシアネート基が０．９５〜１．０５モルとなる割合で各成分を使用することが好ましい。
【００３０】
上記（Ａ）成分の熱可塑性ポリウレタンの製造方法は特に限定されず、長鎖ポリオール、鎖延長剤およびポリイソシアネート化合物を使用して、公知のウレタン化反応を利用して、プレポリマー法、ワンショット法のいずれで製造してもよい。そのうちでも、実質的に溶剤の不存在下に溶融重合することが好ましく、特に多軸スクリュー型押出機を用いて連続溶融重合により製造することが好ましい。
【００３１】
具体的な（Ａ）成分の熱可塑性ポリウレタンとし、市販品を用いることもでき、例えば、パンデックスＴ８２９５，同Ｔ８２９０，同Ｔ８２６０（いずれもディーアイシーバイエルポリマー社製）などが挙げられる。
【００３２】
次に、上記（Ｂ）成分として用いられるポリイソシアネート化合物については、単一な樹脂配合組成物中において、少なくとも一部が、一分子中の全てのイソシアネート基が未反応状態で残存していることが必要である。即ち、単一な樹脂配合物中に、１分子中の全てのイソシアネート基が完全にフリーな状態であるポリイソシアネート化合物が存在すればよく、このようなポリイソシアネート化合物と、一分子中の一部がフリーな状態のポリイソシアネート化合物とが併存していてもよい。
【００３３】
このポリイソシアネート化合物としては、特に制限はないが、各種のイソシアネートを採用することができ、具体的には、４，４’−ジフェニルメタンジイソシアネート、２，４−（又は）２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は２種以上を用いることができる。上記のイソシアネートの群のうち、４，４’−ジフェニルメタンジイソシアネート、ジシクロヘキシルメタンジイソシアネート及びイソホロンジイソシアネートを採用することが、（Ａ）成分の熱可塑性ポリウレタンとの反応に伴う粘度上昇等による成形性への影響と、得られるゴルフボールカバー材料の物性とのバランスとの観点から好適である。
【００３４】
また、上記（Ｃ）成分である、上記熱可塑性ポリウレタン以外の熱可塑性エラストマーは、カバー樹脂材料の更なる流動性の向上や反発性、耐擦過傷性等、ゴルフボールカバー材として要求される諸物性を高めるなどの点から本発明のカバー材料の成分として有効に用いられる。この熱可塑性エラストマーとしては、具体的には、ポリエステルエラストマー、ポリアミドエラストマー、アイオノマー樹脂、スチレンブロックエラストマー、水添スチレンブタジエンゴム、スチレン−エチレン・ブチレン−エチレンブロック共重合体又はその変性物、エチレン−エチレン・ブチレン−エチレンブロック共重合体又はその変性物、スチレン−エチレン・ブチレン−スチレンブロック共重合体又はその変性物、ＡＢＳ樹脂、ポリアセタール、ポリエチレン及びナイロン樹脂から選ばれ、その１種又は２種以上を用いることができる。特に、生産性を良好に維持しつつ、イソシアネート基との反応により、反発性や耐擦過傷性が向上することなどの理由から、ポリエステルエラストマー、ポリアミドエラストマー及びポリアセタールを採用することが好適である。
【００３５】
本発明において、上記（Ａ）、（Ｂ）及び（Ｃ）成分の組成比については、質量比で（Ａ）：（Ｂ）：（Ｃ）＝１００：２〜５０：０〜５０であることが必要とされ、より好ましくは、（Ａ）：（Ｂ）：（Ｃ）＝１００：２〜３０：８〜５０（質量比）とすることである。このように上記（Ａ）〜（Ｃ）成分の配合を適宜調整することにより、カバー樹脂材料の流動性を高め、生産性を高めると共に、カバー樹脂材料の諸特性を一層向上させて、反発性や耐擦過傷性を高めることができる。
【００３６】
本発明では、（Ａ）成分と（Ｂ）成分、更に加えて（Ｃ）成分を混合して樹脂配合物を作成するが、その際、（Ｂ）成分中のイソシアネート基の全部または一部が未反応状態で残存するような条件を選択する必要がある。例えば、窒素ガス等の不活性ガスや真空状態で混合すること等の処置を講ずる必要がある。この樹脂配合物は、その後に金型に配置されたコア周囲に射出成形されることになるが、その取り扱いを円滑かつ容易に行う理由から、長さ１〜１０ｍｍ、直径０．５〜５ｍｍのペレット状に形成することが好ましい。この樹脂ペレット中には、未反応状態のイソシアネート基が残存しており、コアの周囲に射出成形している間やその後のアニーリング等の後処理により、未反応イソシアネート基は（Ａ）成分や（Ｃ）成分と反応して架橋物を形成する。また、上述した樹脂配合物のペレット化は、特に制限はないが、例えば、二軸スクリュー型押出機などを用いて行うことができる。
【００３７】
更に、上記のカバー樹脂材料には、上記（Ａ）〜（Ｃ）成分のほかに、必要に応じて、種々の添加剤を配合することができ、例えば顔料、分散剤、酸化防止剤、耐光安定剤、紫外線吸収剤、離型剤等を適宜配合することができる。
【００３８】
上記樹脂配合物の２１０℃におけるメルトマスフローレート（ＭＦＲ）値は、特に制限はないが、流動性及び生産性を高める点から、５ｇ／１０ｍｉｎ以上が好ましく、より好ましくは、６ｇ／１０ｍｉｎ以上である。樹脂配合物のメルトマスフローレートが少ないと流動性が低下してしまい、射出成形時に偏芯の原因となるだけでなく、成形可能なカバー厚みの自由度が低くなるおそれがある。なお、上記のメルトマスフローレートの測定値は、ＪＩＳ−Ｋ７２１０（１９９９年版）に準拠した測定値である。
【００３９】
カバー樹脂材料の形態としては、上記（Ａ）〜（Ｃ）成分及び必要に応じて各種の添加剤を配合した樹脂配合物を二軸スクリュー型押出機等の各種の公知の混練機により、ペレット化して用いることが好ましい。本発明では、上記各種の混練機により、上記（Ａ）〜（Ｃ）成分等を混練する際や混練後に、水分と隔離した雰囲気下にて冷却、ペレタイズし、反応未完了の状態にてペレット化することが本発明の効果を十分に発揮させるためにも好適に採用することができる。
【００４０】
本発明では、上記のとおり、カバー樹脂材料をコアの周囲に射出成形する方法であるが、使用される射出成形機は、通常ゴルフボールの成形に用いられる公知の射出成形機を採用することができる。また、射出成形の成形温度については、熱可塑性ポリウレタン等の種類によって異なるが、通常１５０〜２５０℃の範囲である。
【００４１】
本発明では、射出成形の際、カバー樹脂材料に活性イソシアネート基が残存している状態にてゴルフボールの製造が行われるものである。即ち、本発明の製造方法は、射出成形後にゴルフボールに求められる諸物性を得るために十分な架橋効果を発現させる目的により、可能な限り、（Ｂ）成分中のイソシアネート基を不活性にする要因を排除するようにしたものである。上記のイソシアネート基の失活は、ゴルフボールの諸物性に悪影響を与えるのみでなく、射出成形時の射出圧力が変動するなど、生産性を不安定にする要因になり、ゴルフボールの製造方法の上では好ましくない。
【００４２】
上記イソシアネート基の失活を防止する手段として、カバー樹脂材料の供給部から搬送経路を経由して射出成形機の内部に亘って、樹脂搬送時の圧送媒体として、窒素ガス等の不活性ガス又は低露点エアーを充填することが好適に採用される。この手段を用いることにより、イソシアネート基の失活の原因となる水分を除去し、イソシアネート基の未反応状態を維持すること、即ち、イソシアネート基の反応を進行せず、イソシアネート基の失活を防ぐことができる。
【００４３】
更には、微量に存在する水分がイソシアネート基と反応して二酸化炭素ガスが発生したり、加熱によりポリイソシアネート化合物が気化するおそれがあるので、かかる事態を防止すべく、使用される金型の内部に真空排気システムを導入することも可能である。
【００４４】
また、上記イソシアネート基の失活を防止する手段として、真空処理等により低湿度環境下で射出成形を行なうこともできる。低湿度環境下で射出成形を行なうことにより、樹脂が金型内部に充填される前のイソシアネート基の反応の進行を抑制し、ある程度イソシアネート基が遊離した状態の形態のポリイソシアネートを樹脂成形物に含めることで、ゴルフボールの生産性を高め、生産されたボールの反発性や耐擦過傷性等の諸特性を向上させることができる。
【００４５】
なお、カバー樹脂材料中における未反応状態のポリイソシアネート化合物の存在を確認する手法としては、該ポリイソシアネート化合物のみを選択的に溶解させる適当な溶媒により抽出し、確認する手法等考えられるが、簡便な方法としては不活性雰囲気下での示差熱熱重量同時測定（ＴＧ−ＤＴＡ測定）により確認する手法が挙げられる。例えば、本発明で用いられる樹脂配合物（カバー材料）を窒素雰囲気下、昇温速度１０℃／ｍｉｎにて加熱していくと、約１５０℃程度から緩やかなジフェニルメタンジイソシアネートの重量減少を確認することができる。一方、熱可塑性ポリウレタン材料とイソシアネート混合物との反応を完全に行った樹脂サンプルでは約１５０℃からの重量減少は確認されず、２３０〜２４０℃程度からの重量減少を確認することができる。
【００４６】
上記（Ｂ）成分中のイソシアネート基の総数のうち１０〜９９％が活性イソシアネート基であることが必要であり、好ましくは、５０〜９９％、更に好ましくは、７０〜９９％が未反応イソシアネート基であることが必要である。
【００４７】
上記カバー樹脂材料を射出成形した後、成形したカバー層の外表面に対して後処理を行って架橋反応を更に進行させ、ゴルフボールカバーとしての特性を更に改良することができる。
【００４８】
なお、上記架橋反応としては、熱可塑性ポリウレタン組成物中の残存ＯＨ基に残存イソシアネート基が反応して新たにウレタン結合を形成したり、熱可塑性ポリウレタンのウレタン基に残存イソシアネート基の付加反応が生じ、アロファネート結合を形成したりすることが考えられる。特に、高湿度又は水中・温水中等の条件下では、尿素結合やビゥレット結合を形成させる可能性があり、耐擦過傷性改良のためには望ましい条件である。
【００４９】
上記熱処理の条件としては、特に制限はないが、好ましくは１５０℃以下、より好ましくは１２０℃以下、最も好ましくは８０℃以下で温度処理を行うことができる。このように熱処理することにより架橋効率を上げることができる。この場合、熱処理は、高温であるほど短時間にて架橋反応を終了させることができるが、過剰な熱処理はカバー層の劣化を促進する場合もあるので好ましくない。また、本発明に用いるカバー樹脂材料では、水分が存在する下では架橋反応を進行し、効果的な架橋を得る可能性があるので、必ずしも高温を必要とするものではない。
【００５０】
製造物であるゴルフボールの構成として、例えば、コアとコアを被覆する中間層と中間層を被覆するカバーとにより構成し、かかる中間層をアイオノマー樹脂にて形成する場合には、熱処理条件を高温にしすぎるとアイオノマー樹脂のＴｉ（クラスター融点）を超えてしまう場合があり、ゴルフボールの反発性が低下する場合がある。また、アイオノマー樹脂のＴｍ（融点）を超えると中間層が変形してしまう場合がある。このため、Ｔｉよりも低温で処理することが望ましい。
【００５１】
また、熱処理方法としては、特に制限はないが、例えば、オーブン中で加熱処理をしたり、或いは、射出工程中に熱源個所を設置し、そのライン上を通過させることにより行うことができる。また、水分の存在下で処理を行うために、８０℃以下相対湿度５０％以上の恒温・恒湿槽等を設けたり、スチーム発生箇所を設置し、そのライン上を通過させることにより実施することもできる。或いは、２５℃以下の水槽、８０℃以下の温水層等を設け、その中にて浸漬処理を実施することができる。熱処理時間については、処理温度との相関があるので必ずしも一義的には決定されないが、熱処理効果が発現される範囲内で適宜設定すれば良い。効果的な処理効果を得るためには、熱処理時間を３０分以上とすることが好ましく、より好ましくは１時間以上、最も好ましくは２時間以上である。但し、必要以上の熱処理は好ましくなく、上限として、好ましくは１５時間以下、より好ましくは８時間以下、最も好ましくは５時間以下であるが、これらの時間の範囲に限定されるものではない。水分の存在や処理温度、更には処理時間との兼ね合いにより、反発性等のカバー成形物の樹脂物性に悪影響を及ぼす場合があるので、熱処理については、目的とする諸物性が確実に得られるために、最適条件を適宜設定する必要がある。
【００５２】
本発明の製造方法においては、射出成形時に発生するランナーを粉砕して再利用することもできる。上記のランナーとは、溶融樹脂を射出成形時に均一に送り込むための通り道に固まってできた余分な樹脂であり、通常、熱可塑性樹脂成形品では粉砕して樹脂に混ぜ込み再利用することができる。本発明において、リサイクル樹脂材料を配合する場合には、ランナー樹脂等が成形後に時間経過に伴い架橋反応が進行し、粘度が上昇する事情をあらかじめ考慮して、ランナー樹脂等の反応完了前に投入することが望ましい。また、ランナー等の粉砕物をリサイクル樹脂材料として再利用する際のリペレット化工程の際には、上記と同様のイソシアネート基の失活防止措置を講じることが望まれる。
【００５３】
本発明のゴルフボールを構成する１層以上のカバー層は、その少なくとも１層が上記熱可塑性ポリウレタン組成物にて形成されるものであるが、上記熱可塑性ポリウレタン組成物にて形成されたカバー層の表面硬度としては、デュロメータＤ型硬度で通常３０〜９０、好ましくは３５〜８５、より好ましくは４０〜８０、更に好ましくは４５〜７５である。カバー層の表面硬度が低すぎるとドライバー打撃時のスピン量が多くなり飛距離が低下する場合がある。また、カバー層の表面硬度が高すぎるとフィーリングが悪くなると共にウレタン素材の反発性能、耐久性能に劣る場合がある。
【００５４】
なお、本発明においてデュロメータＤ型硬度とは、ＪＩＳ  Ｋ７２１５に準拠したタイプＤデュロメータによる測定硬度をいう。
【００５５】
また、上記カバー層の反発弾性率としては通常３５％以上、好ましくは４０％以上、より好ましくは４５％以上、更に好ましくは４７％以上である。熱可塑性ポリウレタンはもともとそれ程反発性に優れたものではないため、上記反発弾性率は厳密に選択することが好ましい。カバー層の反発弾性率が低すぎるとゴルフボールの飛距離が大幅に低下する場合がある。また、カバー層の反発弾性率が高すぎると１００ヤード以内のコントロールを必要とするショットやパッティングで初速度が高くなりすぎ、ゴルファーのフィーリングに合わないことがある。なお、本発明において反発弾性率とは、ＪＩＳ  Ｋ７３１１に準拠した反発弾性率をいう。
【００５６】
本発明の製造方法に使用されるコアについては特に制限はなく、例えばツーピースボール用ソリッドコア、複数の加硫ゴム層を持つソリッドコア、複数の樹脂層を持つソリッドコア、糸ゴム層を有する糸巻きコアといった種々のコアが使用可能である。コアの外径、重量、硬度、材質等についても制限はない。
【００５７】
また、本発明の製造方法において、ゴルフボールを中間層を含む構成とする場合、かかる中間層の硬度、材質、厚み等にも特に制限はない。中間層とカバー間の密着性改良のため、必要に応じてプライマー層を設けることも可能である。
【００５８】
なお、上記カバー層の厚さは０．１〜５．０ｍｍの範囲とすることが好ましい。カバー層は１層に限らず、２層以上の多層構造に形成することができるが、多層構造に形成する場合はカバー全体の厚さを上記範囲内とすることができる。
【００５９】
本発明の製造方法により得られたゴルフボールは、ゴルフ規則に従った直径および重量に形成されることが好ましく、通常、直径４２．６７ｍｍ以上、重量４５．９３ｇ以下に形成されるが、直径は４２．６７〜４２．９ｍｍであることが好ましい。また、９８０Ｎ（１００ｋｇ）荷重時のボールの変形量としては通常２．０〜４．０ｍｍ、特に２．２〜３．８ｍｍであることが適当である。
【実施例】
【００６０】
以下、実施例と比較例を示し、本発明を具体的に説明するが、本発明は下記の実施例に制限されるものではない。
【００６１】
〔実施例１〜５，比較例１〜３〕
コア組成
ポリブタジエンゴム                                  １００質量部
アクリル酸亜鉛                                    ２４．５質量部
酸化亜鉛                                              １２質量部
ジクミルパーオキサイド                                  １質量部
ペンタクロロチオフェノール亜鉛塩                        １質量部
【００６２】
上記組成のコア材料を混練した後、１５５℃で２０分間加硫成形することにより、直径３８．５ｍｍのツーピースソリッドゴルフボール用ソリッドコアを得た。なお、ポリブタジエンゴムとしては日本合成ゴム（株）製ＢＲ０１を用いた。得られたコアの比重は１．１７ｇ／ｃｍ3であり、９８０Ｎ（１００ｋｇ）荷重を加えた時の変形量は３．４ｍｍ、ＵＳＧＡ（Ｒ＆Ａ）の測定方法に準拠して測定した初速度は７８．１ｍ／ｓであった。
【００６３】
実施例１〜５については、表１に示した各原料（単位：質量部）を二軸スクリュー型押出機により窒素ガス雰囲気下で混練りし、未反応イソシアネート基が残存する樹脂配合物を得た。この樹脂配合物は、長さ３ｍｍ、直径１〜２ｍｍのペレット状であった。
【００６４】
射出成形用金型内に前記ソリッドコアを配し、このコアの周囲に前記カバー材を射出成形することにより、厚さ２．１ｍｍのカバーを有するツーピースゴルフボールを得た。また、カバー材の射出成形後に表中に示す条件にて後処理を施した。得られたゴルフボールを更に１週間室温に放置した後、ボール特性を評価した。
なお、カバー物性については、射出成形により得られた厚さ２ｍｍのシートに１００℃×８時間、アニール処理を施し、更に１週間室温に放置した後にカバー物性を測定した。結果を表１に示した。
【００６５】
一方、比較例１及び２については、射出成形用金型内に前記ソリッドコアを配し、このコアの周囲に、熱可塑性ポリウレタンのペレットとイソシアネート混合物のペレットとを各々ドライブレンドしたものを射出成形することにより、厚さ２．１ｍｍのカバーを有するツーピースゴルフボールを得た。比較例３については、熱可塑性ポリウレタンのみからなるペレットを単独で射出成形した。その後の処理は、上記実施例と同様に行われた。
【００６６】
【表１】
2008049152.tif 000002
【００６７】
【表２】
2008049152.tif 000003
【００６８】
ポリウレタン１（熱可塑性ポリウレタン材料）
「パンデックスＴ８２９５」（ディーアイシーバイエルポリマー社製）
ポリウレタン２（熱可塑性ポリウレタン材料）
「パンデックスＴ８２９５」と「パンデックスＴ８２９０」とを質量比７５／２５で使用。いずれもディーアイシーバイエルポリマー社の製品。
ポリウレタン３（熱可塑性ポリウレタン材料）
「パンデックスＴ８２６０」と「パンデックスＴ８２９５」とを質量比５０／５０で使用。いずれもディーアイシーバイエルポリマー社の製品。
「パンデックスＴ８２９５」の説明：ＭＤＩ−ＰＴＭＧタイプ熱可塑性ポリウレタン材料、樹脂硬度ＪＩＳ−Ａ「９７」、反発弾性率４４％
「パンデックスＴ８２９０」の説明：ＭＤＩ−ＰＴＭＧタイプ熱可塑性ポリウレタン材料、樹脂硬度ＪＩＳ−Ａ「９３」、反発弾性率５２％
「パンデックスＴ８２６０」の説明：ＭＤＩ−ＰＴＭＧタイプ熱可塑性ポリウレタン材料、デュロメータＤ型樹脂硬度「５６」、反発弾性率４５％
【００６９】
イソシアネート混合物
クロスネートＥＭ−３０（大日精化工業社製イソシアネートマスターバッチ、４，４’−ジフェニルメタンジイソシアネート３０％含有。マスターバッチベース樹脂はポリエステルエラストマー）
ポリイソシアネート化合物
４，４’−ジフェニルメタンジイソシアネート
【００７０】
ポリエチレンワックス
「サンワックス１６１Ｐ」（三洋化成社製）
モンタンワックス
「リコワックスＥ」（クラリアント・ジャパン社製）
【００７１】
熱可塑性エラストマー
熱可塑性ポリエーテルエステルエラストマー（東レ・デュポン社製の「ハイトレル４００１」）を使用。
【００７２】
メルトマスフローレート（ＭＦＲ）
ＪＩＳ−Ｋ７２１０（試験温度２１０℃、試験荷重２１Ｎ（２．１６ｋｇｆ））に従い測定した材料のメルトフローレート（またはメルトインデックス）。
【００７３】
カバー層の表面硬度
ＪＩＳ−Ｋ７２１５に準拠したデュロメータＤ型硬度を測定した。
【００７４】
カバー材料の反発弾性
ＪＩＳ−Ｋ７３１１に準拠した反発弾性率を測定した。
【００７５】
ボール変形量（ｍｍ）
９８０Ｎ（１００ｋｇ）荷重を加えた時のたわみ変形量を測定した。
【００７６】
ボール初速度（ｍ／ｓ）
ＵＳＧＡ（Ｒ＆Ａ）の測定方法に準拠して測定した。
【００７７】
ボールの耐擦過傷性
ボールを２３℃、１３℃、０℃に各々保温するとともに、スウィングロボットマシンを用い、クラブはピッチングウェッジを使用して、ヘッドスピード３３ｍ／ｓで各ボールを打撃し、打撃傷を以下の基準で目視にて評価した。
５点：傷がついていないか、ほとんど傷が目立たない。
４点：やや傷が見られるものの、ほとんど気にならない。
３点：表面がやや毛羽立っている。
２点：表面が毛羽立ったり、ディンプルが欠けたりしている。
１点：ディンプルが完全に削り取られてしまっている。
【００７８】
ボールの生産性
良  好：量産において成型条件が安定であり、樹脂焼け等の発生が少ない。
やや難：量産において成型条件が不安定であり、樹脂焼け等の発生頻度が高い。